(57)【特許請求の範囲】
【請求項１】
基材と、該基材の片面側に設けられた遮光層とを備える印刷物であって、
当該印刷物は、変形加工されて延伸する変形部を有しており、
当該印刷物を視認する方向から見て、前記基材の裏面側の前記変形部を含む領域に設けられ、遮光性を有し、前記遮光層よりも弾性率の高い遮光補正層を備えることを特徴とする印刷物。
【請求項２】
当該印刷物を視認する方向から見て、前記基材の表面側に前記遮光層が設けられ、前記基材の裏面側に前記遮光補正層が設けられている請求項１に記載の印刷物。
【請求項３】
当該印刷物を視認する方向から見て、前記基材の裏面側に前記遮光層が設けられ、該遮光層の裏面側に前記遮光補正層が設けられている請求項１に記載の印刷物。
【請求項４】
当該印刷物を視認する方向から見て、前記基材の裏面側に前記遮光補正層が設けられ、
当該印刷物を視認する方向と反対方向から見て、前記遮光補正層を覆うように、前記遮光層が設けられている請求項１に記載の印刷物。
【請求項５】
前記遮光層と前記遮光補正層とが、前記基材に対して同じ側に位置している請求項１に記載の印刷物。
【請求項６】
当該印刷物に対して前記変形加工がなされたものである請求項１ないし５のいずれかに記載の印刷物。
【請求項７】
前記遮光層は、遮光層形成用のインクをインクジェット方式でノズルから液滴として吐出して供給し、形成したものであり、
前記遮光補正層は、遮光補正層形成用のインクをインクジェット方式でノズルから液滴として吐出して供給し、形成したものである請求項１ないし６のいずれかに記載の印刷物。
【請求項８】
前記遮光層形成用のインクおよび前記遮光補正層形成用のインクは、それぞれ、放射線硬化型インクであり、
前記遮光層は、前記遮光層形成用のインクをインクジェット方式でノズルから液滴として吐出して供給し、放射線を照射して硬化させたものであり、
前記遮光補正層は、前記遮光補正層形成用のインクをインクジェット方式でノズルから液滴として吐出して供給し、放射線を照射して硬化させたものである請求項７に記載の印刷物。
【請求項９】
基材と、該基材の片面側に設けられた遮光層とを備え、変形加工されて延伸する変形部を有する印刷物の製造方法であって、
前記印刷物を視認する方向から見て、前記基材の裏面側の前記変形部を含む領域に、遮光性を有する遮光補正層を、前記基材の片面側に前記遮光層を、それぞれ形成する工程を有し、
前記遮光補正層の弾性率は、前記遮光層の弾性率よりも高いことを特徴とする印刷物の製造方法。
【請求項１０】
前記印刷物に対して前記変形加工を行う請求項９に記載の印刷物の製造方法。
【発明の詳細な説明】
【技術分野】
【０００１】
本発明は、印刷物および印刷物の製造方法に関するものである。
【背景技術】
【０００２】
例えば、自動車の内装部品や、電気製品の外装部品等の加飾プレート（印刷物）は、基材と、基材上にインクを用いて印刷してなる印刷層とを有しており、印刷層として、遮光層が設けられたものがある。この加飾プレートには、例えば、絞り加工や曲げ加工等のように一部が延伸する変形加工が施されている（例えば、特許文献１参照）。
ところで、加飾プレートに対して変形加工を行うと、その延伸した部位において、遮光層の厚さが薄くなり、遮光性が不十分となるという問題がある。
【０００３】
このような問題を解決するには、例えば、変形加工がなされた際に遮光層の厚さが減少する分を考慮して、遮光層の厚さを厚くすればよいが、延伸しない部位においては、遮光層を無駄に形成することとなり、不経済である。
この場合、延伸する部位の近傍のみ、遮光層の厚さを厚くすれば、経済的であるが、その方法では、遮光層の厚さを厚くした部位において、表面に凹凸が形成され、加飾プレートの品位が著しく低下する。
【先行技術文献】
【特許文献】
【０００４】
【特許文献１】特開２０１０−２２４３０２号公報
【発明の概要】
【発明が解決しようとする課題】
【０００５】
本発明の目的は、遮光層全体の厚さを厚くすることなく、かつ、印刷物を視認する方向から見て、表面に凹凸が形成されることなく、十分な遮光性を有する印刷物および印刷物の製造方法を提供することにある。
【課題を解決するための手段】
【０００６】
このような目的は、下記の本発明により達成される。
本発明の印刷物は、基材と、該基材の片面側に設けられた遮光層とを備える印刷物であって、
当該印刷物は、変形加工されて延伸する変形部を有しており、
当該印刷物を視認する方向から見て、前記基材の裏面側の前記変形部を含む領域に設けられ、遮光性を有する遮光補正層を備えることを特徴とする。
これにより、遮光層全体の厚さを厚くすることなく、かつ、印刷物を視認する方向から見て、表面に凹凸が形成されることなく、十分な遮光性を有す印刷物を提供することができる。
【０００７】
本発明の印刷物では、当該印刷物を視認する方向から見て、前記基材の表面側に前記遮光層が設けられ、前記基材の裏面側に前記遮光補正層が設けられていることが好ましい。
これにより、印刷物を視認する方向から見て、遮光補正層が遮光層の裏面側に位置しているので、遮光補正層の色を遮光層と同一にする必要がなく、設計の自由度を広くすることができる。
【０００８】
本発明の印刷物では、当該印刷物を視認する方向から見て、前記基材の裏面側に前記遮光層が設けられ、該遮光層の裏面側に前記遮光補正層が設けられていることが好ましい。
これにより、印刷物を視認する方向から見て、遮光補正層が遮光層の裏面側に位置しているので、遮光補正層の色を遮光層と同一にする必要がなく、設計の自由度を広くすることができる。また、遮光層と遮光補正層とが、基材に対して同じ側に位置しているので、基材を引っ繰り返すことなく、遮光層と遮光補正層とを形成することができる。
【０００９】
本発明の印刷物では、当該印刷物を視認する方向から見て、前記基材の裏面側に前記遮光補正層が設けられ、
当該印刷物を視認する方向と反対方向から見て、前記遮光補正層を覆うように、前記遮光層が設けられていることが好ましい。
これにより、遮光層と遮光補正層とが、基材に対して同じ側に位置しているので、基材を引っ繰り返すことなく、遮光層と遮光補正層とを形成することができる。
【００１０】
本発明の印刷物では、前記遮光層と前記遮光補正層とが、前記基材に対して同じ側に位置していることが好ましい。
これにより、基材を引っ繰り返すことなく、遮光層と遮光補正層とを形成することができる。
本発明の印刷物では、当該印刷物に対して前記変形加工がなされたものであることが好ましい。
これにより、変形加工がなされた印刷物を提供することができる。
【００１１】
本発明の印刷物では、前記遮光層は、遮光層形成用のインクをインクジェット方式でノズルから液滴として吐出して供給し、形成したものであり、
前記遮光補正層は、遮光補正層形成用のインクをインクジェット方式でノズルから液滴として吐出して供給し、形成したものであることが好ましい。
これにより、精度良く形成された遮光層と遮光補正層とを有する印刷物を提供することができる。
【００１２】
本発明の印刷物では、前記遮光層形成用のインクおよび前記遮光補正層形成用のインクは、それぞれ、放射線硬化型インクであり、
前記遮光層は、前記遮光層形成用のインクをインクジェット方式でノズルから液滴として吐出して供給し、放射線を照射して硬化させたものであり、
前記遮光補正層は、前記遮光補正層形成用のインクをインクジェット方式でノズルから液滴として吐出して供給し、放射線を照射して硬化させたものであることが好ましい。
これにより、精度良く形成された遮光層と遮光補正層とを有する印刷物を提供することができる。
【００１３】
本発明の印刷物の製造方法は、基材と、該基材の片面側に設けられた遮光層とを備え、変形加工されて延伸する変形部を有する印刷物の製造方法であって、
前記印刷物を視認する方向から見て、前記基材の裏面側の前記変形部を含む領域に、遮光性を有する遮光補正層を、前記基材の片面側に前記遮光層を、それぞれ形成することを特徴とする。
これにより、本発明の印刷物を容易かつ確実に製造することができる。
本発明の印刷物の製造方法では、前記印刷物に対して前記変形加工を行うことが好ましい。
これにより、本発明の印刷物を容易かつ確実に製造することができる。
【図面の簡単な説明】
【００１４】
【図１】本発明の印刷物の第１実施形態を示す断面図である。
【図２】本発明の印刷物の製造に用いる印刷装置の概略構成を示す斜視図である。
【図３】図２に示す印刷装置のキャリッジの概略構成を示す側断面図である。
【図４】図２に示す印刷装置のキャリッジの概略構成を示す底面図である。
【図５】液滴吐出ヘッドの概略構成図である。
【図６】本発明の印刷物の第２実施形態を示す断面図である。
【図７】本発明の印刷物の第３実施形態を示す断面図である。
【発明を実施するための形態】
【００１５】
以下、本発明の印刷物および印刷物の製造方法を添付図面に示す好適な実施形態に基づいて詳細に説明する。
＜第１実施形態＞
図１は、本発明の印刷物の第１実施形態を示す断面図、図２は、本発明の印刷物の製造に用いる印刷装置の概略構成を示す斜視図、図３は、図２に示す印刷装置のキャリッジの概略構成を示す側断面図、図４は、図２に示す印刷装置のキャリッジの概略構成を示す底面図、図５は、液滴吐出ヘッドの概略構成図である。
なお、以下では、図１中の左側を「左」、右側を「右」、上側を「上」、下側を「下」として説明を行う。
【００１６】
図１に示すように、印刷物１は、基材（基板）３０と、基材３０の片面側に設けられた遮光層３１と、その印刷物１を視認する方向から見て、基材３０の裏面側に設けられた遮光性を有する遮光補正層３２とを備えている。印刷物１は、変形加工されて延伸する変形部４１を有しており、遮光補正層３２は、その変形部４１を含む領域に設けられている。
まずは、遮光層形成用のインクおよび遮光補正層形成用のインクとして用いる第１のインクと、第２のインク、すなわちインクセットについて説明する。
【００１７】
［インクセット］
印刷物１の製造、すなわち印刷に用いることができるインクセットは、特に限定されないが、（ａ−１）重合開始剤、及び、（ｂ−１）重合性化合物を含有する放射線硬化型インクである第１のインクと、（ａ−２）重合開始剤、及び、（ｂ−２）重合性化合物を含有する放射線硬化型インクである第２のインクとを備えている。第１のインクは、遮光層３１の形成（印刷）に用いる遮光層形成用のインクおよび遮光補正層３２の形成に用いる遮光補正層形成用のインクであり、（ｂ−１）重合性化合物の総質量のうち、単官能重合性化合物が６５質量％以上であることが好ましい。また、第２のインクは、（ｂ−２）重合性化合物の総質量のうち、多官能重合性化合物が５０質量％以上であることが好ましい。遮光層形成用のインクと、遮光補正層形成用のインクとは、同一であってもよく、また、異なっていてもよい。なお、以下では、第１のインクと第２のインクとを区別しない場合は、単に、「インク」または「放射線硬化型インク」と言う。
【００１８】
また、前記インクセットは、インクジェット記録用インクセットとして好適に使用することができる。
放射線硬化型インクは、高画質の画像を形成するために高感度で硬化するものが求められている。
インクの高感度化を達成することにより、活性放射線の照射により高い硬化性が付与されるため、消費電力の低減や活性放射線発生装置への負荷軽減による高寿命化などの他、未硬化の低分子物質の揮発、形成された画像強度の低下などを抑制することができるなど、種々の利点をも有することになる。また、得られた画像（印刷物）がひび割れや剥離等を起こしにくく、硬化膜の耐傷性、柔軟性に富むインクが求められている。硬化膜が高い柔軟性、耐傷性を有することで、様々な環境下で長期間印刷物を高画質に保ったまま表示、保管でき、また、印刷物の取り扱いが容易になるなどのメリットがある。
【００１９】
前記第１のインクは、（ａ−１）重合開始剤、及び、（ｂ−１）重合性化合物を含有し、（ｂ−１）重合性化合物の総質量のうち、単官能重合性化合物（以下、「単官能モノマー」ともいう。）が６５質量％以上であることが好ましい。
前記第２のインクは、（ａ−２）重合開始剤、及び、（ｂ−２）重合性化合物を含有し、（ｂ−２）重合性化合物の総質量のうち、多官能重合性化合物（以下、「多官能モノマー」ともいう。）が５０質量％以上であることが好ましい。
【００２０】
なお、インクにおいて、インク中の重合性化合物の総質量に対する単官能重合性化合物の質量比率を「単官能モノマー比率」ともいい、インク中の重合性化合物の総質量に対する多官能重合性化合物の質量比率を「多官能モノマー比率」ともいう。なお、単官能モノマー比率（％）及び多官能モノマー比率（％）は、小数点以下を四捨五入するものとする。
【００２１】
また、インクは、活性放射線の照射により硬化可能な放射線硬化型インクである。
前記「活性放射線」とは、その照射によりインク中において開始種を発生させ得るエネルギーを付与することができる活性放射線であれば、特に制限はなく、広く、α線、γ線、Ｘ線、紫外線（ＵＶ）、可視光線、電子線などを包含するものであるが、中でも、硬化感度及び装置の入手容易性の観点から紫外線及び電子線が好ましく、特に紫外線が好ましい。したがって、インクは、放射線として、紫外線を照射することにより硬化可能なインクであることが好ましい。
【００２２】
なお、本実施形態では、第１のインク、すなわち遮光層形成用のインクで形成された遮光層３１および遮光補正層形成用のインクで形成された遮光補正層３２と、第２のインクで形成された図示しない印刷層とを比較したとき、遮光層３１および遮光補正層３２は、それぞれ、前記印刷層よりも加熱下で延伸するものであり、また、前記印刷層は、遮光層３１および遮光補正層３２よりも弾性率が高いものである。したがって、第１のインクは、変形加工される部位に用いられることが好ましく、また、第２のインクは、せん断加工されるかまたは取り付け等のために圧力が加わる部位に用いられることが好ましい。
【００２３】
以下、インクの各成分について説明する。
（ａ）重合開始剤
重合開始剤としては、公知のラジカル重合開始剤や公知のカチオン重合開始剤を使用することができる。重合開始剤は、１種単独で使用してもよく、２種以上を併用してもよい。また、ラジカル重合開始剤とカチオン重合開始剤とを併用してもよい。
【００２４】
また、重合開始剤は、外部エネルギーを吸収して重合開始種を生成する化合物である。重合を開始するために使用される外部エネルギーは、熱及び活性放射線に大別され、それぞれ、熱重合開始剤及び光重合開始剤が使用される。活性放射線としては、γ線、β線、電子線、紫外線、可視光線、赤外線が例示できる。
また、インクは、重合性化合物としてラジカル重合性化合物を使用する場合には、ラジカル重合開始剤を含有することが好ましく、重合性化合物としてカチオン重合性化合物を使用する場合には、カチオン重合開始剤を含有することが好ましい。
【００２５】
＜ラジカル重合開始剤＞
ラジカル重合開始剤としては、芳香族ケトン類、アシルホスフィン化合物、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、炭素ハロゲン結合を有する化合物、及び、アルキルアミン化合物等が挙げられる。これらのラジカル重合開始剤は、上記の化合物を単独若しくは組み合わせて使用してもよい。ラジカル重合開始剤は、単独もしくは２種以上の併用によって好適に用いられる。
【００２６】
＜カチオン重合開始剤＞
カチオン重合開始剤（光酸発生剤）としては、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。
【００２７】
第１に、ジアゾニウム、アンモニウム、ヨードニウム、スルホニウム、ホスホニウムなどの芳香族オニウム化合物のＢ（Ｃ６Ｆ５）４−、ＰＦ6−、ＡｓＦ６−、ＳｂＦ６−、ＣＦ３ＳＯ３−塩を挙げることができる。第２に、スルホン酸を発生するスルホン化物を挙げることができる。第３に、ハロゲン化水素を光発生するハロゲン化物も用いることができる。第４に、鉄アレーン錯体を挙げることができる。
【００２８】
また、インクにおいて、重合開始剤の総使用量は、それぞれ、重合性化合物の総使用量に対して、０．０１〜３５質量％であることが好ましく、０．５〜２０質量％であることがより好ましく、１．０〜２０質量％であることがさらに好ましい。０．０１質量％以上であると、インクを十分硬化させることができ、３５質量％以下であると、硬化度が均一な硬化膜を得ることができる。
また、インクに後述する増感剤を用いる場合、重合開始剤の総使用量は、重合開始剤：増感剤の質量比で、重合開始剤：増感剤＝２００：１〜１：２００であることが好ましく、５０：１〜１：５０であることがより好ましく、２０：１〜１：５であることがさらに好ましい。
【００２９】
（ｂ）重合性化合物
インクは、重合性化合物を含有する。
重合性化合物は、分子量が１，０００以下であることが好ましく、５０〜８００であることがより好ましく、６０〜５００であることがさらに好ましい。
また、重合性化合物は、何らかのエネルギー付与により、ラジカル重合反応やカチオン重合反応、アニオン重合反応等の重合反応を生起し、硬化する化合物であれば特に制限はなく、モノマー、オリゴマー、ポリマーの種を問わず使用することができるが、特に、前記重合開始剤から発生する開始種により重合反応を生起する、光重合性化合物として知られる各種公知の重合性化合物を使用することができる。
また、重合性化合物としては、ラジカル重合性化合物及びカチオン重合性化合物を好ましく例示できる。
【００３０】
＜ラジカル重合性化合物＞
ラジカル重合性化合物は、特に制限はなく、公知のラジカル重合性化合物を用いることができるが、エチレン性不飽和化合物であることが好ましく、（メタ）アクリレート化合物、（メタ）アクリルアミド化合物、Ｎ−ビニル化合物、及び／又は、ビニルエーテル化合物であることがより好ましく、（メタ）アクリレート化合物、及び／又は、Ｎ−ビニル化合物であることがさらに好ましい。なお、「（メタ）アクリル」とは、アクリル及びメタクリルの両方を意味する。
【００３１】
前記第１のインクにラジカル重合性化合物を使用する場合、前記第１のインクは、（ｂ−１）重合性化合物の総質量のうち、単官能ラジカル重合性化合物が６７〜１００質量％であることが好ましく、７０〜１００質量％であることがより好ましく、８５〜９５質量％であることがさらに好ましい。上記範囲であると、得られる画像の柔軟性に優れる。
前記第２のインクにラジカル重合性化合物を使用する場合、前記第２のインクは、（ｂ−２）重合性化合物の総質量のうち、多官能ラジカル重合性化合物が５５〜１００質量％であることが好ましく、６０〜１００質量％であることがより好ましく、８０〜１００質量％であることがさらに好ましく、１００質量％、すなわち、（ｂ−２）重合性化合物が全て多官能ラジカル重合性化合物であることが特に好ましい。上記範囲であると、得られる画像の耐傷性及び耐溶剤性に優れる。
【００３２】
また、ラジカル重合性化合物は、単官能であっても、多官能であってもよい。
単官能ラジカル重合性化合物としては、後述するＮ−ビニル化合物であることが好ましく、Ｎ−ビニルラクタム類であることがより好ましい。
また、前記第１のインクにおける（ｂ−１）重合性化合物としてラジカル重合性化合物を使用する場合、前記第１のインクは、後述するＮ−ビニル化合物を含むことがさらに好ましく、Ｎ−ビニルラクタム類を含むことが特に好ましい。
【００３３】
多官能ラジカル重合性化合物としては、後述する多官能（メタ）アクリレート化合物であることが好ましい。なお、「（メタ）アクリレート」とは、アクリレート及びメタクリレートの両方を意味する。
また、多官能ラジカル重合性化合物としては、２官能ラジカル重合性化合物と、３官能以上のラジカル重合性化合物とを組み合わせて使用することが好ましく、２官能ラジカル重合性化合物と、３官能ラジカル重合性化合物とを組み合わせて使用することがより好ましい。
【００３４】
前記第２のインクにおける（ｂ−２）重合性化合物としてラジカル重合性化合物を使用する場合、前記第２のインクは、（ｂ−２）重合性化合物の総質量のうち、２官能ラジカル重合性化合物が３０〜１００質量％であることが好ましく、５０〜９５質量％であることがより好ましく、７０〜９０質量％であることがさらに好ましい。また、前記第２のインクは、（ｂ−２）重合性化合物の総質量のうち、３官能以上のラジカル重合性化合物を５〜５０質量％含むことが好ましく、１０〜３０質量％含むことがより好ましい。さらに前記第２のインクは、（ｂ−２）重合性化合物の総質量のうち、３官能ラジカル重合性化合物を５〜５０質量％含むことが好ましく、１０〜３０質量％含むことがより好ましい。
【００３５】
前記第１のインクにラジカル重合性化合物を使用する場合、前記第１のインクは、第１のインクの総質量のうち、単官能ラジカル重合性化合物が５０〜９５質量％であることが好ましく、５５〜９０質量％であることがより好ましく、６０〜８５質量％であることがさらに好ましい。上記範囲であると、得られる画像の柔軟性に優れる。
前記第２のインクにラジカル重合性化合物を使用する場合、前記第２のインクは、第２のインクの総質量のうち、多官能ラジカル重合性化合物が５０〜９８質量％であることが好ましく、５５〜９５質量％であることがより好ましく、６０〜９０質量％であることがさらに好ましい。上記範囲であると、得られる画像の耐傷性及び耐溶剤性に優れる。
【００３６】
以下に、単官能ラジカル重合性化合物、及び、多官能ラジカル重合性化合物について説明する。
〔単官能ラジカル重合性モノマー〕
ラジカル重合性化合物としては、単官能ラジカル重合性モノマーを使用することができる。
【００３７】
単官能ラジカル重合性モノマーとしては、単官能アクリレート化合物、単官能メタクリレート類、単官能Ｎ−ビニル化合物、単官能アクリルアミド化合物、及び、単官能メタクリルアミド化合物が好ましく例示でき、単官能アクリレート化合物、単官能メタクリレート化合物、及び、単官能Ｎ−ビニル化合物がより好ましく例示できる。
第１のインクが単官能ラジカル重合性モノマーを含有する場合、単官能ラジカル重合性モノマーは、単官能アクリレート化合物と単官能Ｎ−ビニル化合物とを、又は、単官能メタクリレート化合物と単官能Ｎ−ビニル化合物とを併用することが好ましく、単官能アクリレート化合物と単官能Ｎ−ビニル化合物とを併用することが特に好ましい。
【００３８】
単官能ラジカル重合性モノマーとしては、アクリロイルオキシ基、メタクリロイルオキシ基、アクリルアミド基、メタクリルアミド基及びＮ−ビニル基よりなる群から選択されるエチレン性不飽和二重結合基を１つのみ有し、かつ環状構造を有するモノマーを使用することがより好ましい。
また、好適に用いることができるラジカル重合性モノマーとしてエチレン性不飽和化合物が挙げられる。
【００３９】
単官能アクリレート類、単官能メタクリレート類、単官能ビニルオキシ化合物、単官能アクリルアミド類及び単官能メタクリルアミド類としては、フェニル基、ナフチル基、アントラセニル基、ピリジニル基、テトラヒドロフルフリル基、ピペリジニル基、シクロヘキシル基、シクロペンチル基、シクロヘプチル基、イソボロニル基、トリシクロデカニル基等の環状構造を有する基を有する単官能ラジカル重合性モノマーが好ましく挙げられる。
【００４０】
単官能ラジカル重合性モノマーとして、好ましくは、ノルボルニル（メタ）アクリレート、イソボロニル（メタ）アクリレート、シクロヘキシル（メタ）アクリレート、シクロペンチル（メタ）アクリレート、シクロヘプチル（メタ）アクリレート、シクロオクチル（メタ）アクリレート、シクロデシル（メタ）アクリレート、ジシクロデシル（メタ）アクリレート、トリメチルシクロヘキシル（メタ）アクリレート、４−ｔ−ブチルシクロヘキシル（メタ）アクリレート、アクリロイルモルフォリン、２−ベンジル（メタ）アクリレート、フェノキシエチル（メタ）アクリレート、フェノキシジエチレングリコール（メタ）アクリレート、フェノキシトリエチレングリコール（メタ）アクリレート、ＥＯ変成クレゾール（メタ）アクリレート、テトラヒドロフルフリル（メタ）アクリレート、カプロラクトン変成テトラヒドロフルフリルアクリレート、ノニルフェノキシポリエチレングリコール（メタ）アクリレート、ネオペンチルグリコールベンゾエート（メタ）アクリレート、パラクミルフェノキシエチレングリコール（メタ）アクリレート、Ｎ−フタルイミドエチル（メタ）アクリレート、ペンタメチルピペリジル（メタ）アクリレート、テトラメチルピペリジル（メタ）アクリレート、Ｎ−シクロヘキシルアクリルアミド、Ｎ−（１，１−ジメチル−２−フェニル）エチルアクリルアミド、Ｎ−ジフェニルメチルアクリルアミド、Ｎ−フタルイミドメチルアクリルアミド、Ｎ−（１，１’−ジメチル−３−（１，２，４−トリアゾール−１−イル））プロピルアクリルアミド、５−（メタ）アクリロイルオキシメチル−５−エチル−１，３−ジオキサシクロヘキサン等を例示できる。
また、単官能ラジカル重合性モノマーとして、Ｎ−ビニル基を有し、環状構造を有する基を有するラジカル重合性モノマーを使用することが好ましい。中でもＮ−ビニルカルバゾール、１−ビニルイミダゾール、Ｎ−ビニルラクタム類を使用することが好ましく、Ｎ−ビニルラクタム類を使用することがさらに好ましい。
【００４１】
第１のインクにおいて、Ｎ−ビニル基を有する単官能環状重合性モノマーを、第１のインク全体の１〜４０質量％含有することが好ましく、１０〜３５質量％含有することがより好ましく、１２〜３０質量％含有することがさらに好ましい。上記範囲において他の重合性化合物との良好な共重合性を示し、硬化性、耐ブロッキング性に優れるインクが得られる。
また、第１のインクにおいて、単官能Ｎ−ビニルラクタム類を、第１のインク全体の１〜４０質量％含有することが好ましく、１０〜３５質量％含有することがより好ましく、１２〜３０質量％含有することがさらに好ましい。
【００４２】
単官能Ｎ−ビニルラクタム類の使用量が上記の数値の範囲内であると、硬化性、硬化膜柔軟性、硬化膜の支持体への密着性に優れる。また、Ｎ−ビニルラクタム類は比較的融点が高い化合物である。Ｎ−ビニルラクタム類が４０質量％以下の含有率であると、０℃以下の低温下でも良好な溶解性を示し、インクの取り扱い可能温度範囲が広くなり好ましい。
【００４３】
単官能ラジカル重合性モノマーとして、下記非環状単官能モノマーを使用することもできる。非環状単官能モノマーは比較的低粘度であり、例えば、インクを低粘度化する目的においても好ましく使用できる。ただし、硬化膜のべとつきを抑えることや、成形加工時にキズ等を発生させない高い膜強度を与えるという観点で、下記非環状単官能モノマーがインク全体に占める割合は、２０質量％以下であることが好ましい。より好ましくは１５質量％以下である。
【００４４】
具体的には、オクチル（メタ）アクリレート、２−エチルヘキシル（メタ）アクリレート、デシル（メタ）アクリレート、ドデシル（メタ）アクリレート、トリデシル（メタ）アクリレート、テトラデシル（メタ）アクリレート、ヘキサデシル（メタ）アクリレート、２−ヒドロキシエチル（メタ）アクリレート、ブトキシエチル（メタ）アクリレート、カルビトール（メタ）アクリレート、２−エチルヘキシルジグリコール（メタ）アクリレート、ポリエチレングリコール（メタ）アクリレートモノメチルエーテル、ポリプロピレングリコール（メタ）アクリレートモノメチルエーテル、ポリテトラエチレングリコール（メタ）アクリレートモノメチルエーテル等が挙げられる。
【００４５】
また、これらの他にも、（ポリ）エチレングリコールモノ（メタ）アクリレート、（ポリ）エチレングリコール（メタ）アクリレートメチルエステル、（ポリ）エチレングリコール（メタ）アクリレートエチルエステル、（ポリ）エチレングリコール（メタ）アクリレートフェニルエステル、（ポリ）プロピレングリコールモノ（メタ）アクリレート、（ポリ）プロピレングリコールモノ（メタ）アクリレートフェニルエステル、（ポリ）プロピレングリコール（メタ）アクリレートメチルエステル、（ポリ）プロピレングリコール（メタ）アクリレートエチルエステル、２−エチルヘキシルアクリレート、ｎ−オクチルアクリレート、ｎ−ノニルアクリレート、ｎ−デシルアクリレート、イソオクチルアクリレート、ｎ−ラウリルアクリレート、ｎ−トリデシルアクリレート、ｎ−セチルアクリレート、ｎ−ステアリルアクリレート、２−ヒドロキシエチルアクリレート、ブトキシエチルアクリレート、テトラヒドロフルフリルアクリレート、ベンジルアクリレート、オリゴエステルアクリレート、Ｎ−メチロールアクリルアミド、ジアセトンアクリルアミド、エポキシアクリレート、メチルメタクリレート、ｎ−ブチルメタクリレート、２−エチルヘキシルメタクリレート、ｎ−オクチルメタクリレート、ｎ−ノニルメタクリレート、ｎ−デシルメタクリレート、イソオクチルメタクリレート、ｎ−ラウリルメタクリレート、ｎ−トリデシルメタクリレート、ｎ−セチルメタクリレート、ｎ−ステアリルメタクリレート、アリルメタクリレート、グリシジルメタクリレート、ベンジルメタクリレート、ジメチルアミノメチルメタクリレート、及び、アリルグリシジルエーテル等が例示できる。
【００４６】
さらに、２−エチルヘキシル−ジグリコールアクリレート、２−ヒドロキシ−３−フェノキシプロピルアクリレート、２−ヒドロキシブチルアクリレート、２−アクリロイロキシエチルフタル酸、２−アクリロイロキシエチル−２−ヒドロキシエチルフタル酸、エトキシ化フェニルアクリレート、２−アクリロイロキシエチルコハク酸、２−アクリロイロキシエチルヘキサヒドロフタル酸、ラクトン変性可撓性アクリレート、ブトキシエチルアクリレート、２−ヒドロキシエチルアクリレート、メトキシジプロピレングリコールアクリレート等が例示できる。
【００４７】
〔多官能ラジカル重合性モノマー〕
ラジカル重合性化合物として、多官能ラジカル重合性モノマーを使用することができる。
多官能ラジカル重合性モノマーとしては、アクリロイルオキシ基、メタクリロイルオキシ基、アクリルアミド基、メタクリルアミド基、ビニルオキシ基、及び、Ｎ−ビニル基よりなる群から選択されるエチレン性不飽和二重結合を２つ以上有する多官能重合性モノマーを好ましく例示できる。多官能重合性モノマーを含有することで、高い硬化膜強度を有するインクが得られる。
【００４８】
ラジカル重合可能なエチレン性不飽和結合を有する多官能ラジカル重合性モノマーの例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、さらに種々の不飽和ポリエステル、不飽和ポリエーテル、不飽和ポリアミド、不飽和ウレタン（メタ）アクリル系モノマーあるいはプレポリマー、エポキシ系モノマーあるいはプレポリマー、ウレタン系モノマーあるいはプレポリマー等の（メタ）アクリル酸エステルであって、エチレン性不飽和二重結合基を２つ以上有する化合物が好ましく用いられる。
【００４９】
具体例としては、ネオペンチルグリコールジ（メタ）アクリレート、（ポリ）エチレングリコールジ（メタ）アクリレート、ジエチレングリコールジ（メタ）アクリレート、（トリエチレングリコールジ（メタ）アクリレート、テトラエチレングリコールジ（メタ）アクリレート、ポリプロピレングリコールジ（メタ）アクリレート、（ポリ）テトラメチレングリコールジ（メタ）アクリレート、ビスフェノールＡのプロピレンオキサイド（ＰＯ）付加物ジ（メタ）アクリレート、エトキシ化ネオペンチルグリコールジ（メタ）アクリレート、プロポキシ化ネオペンチルグリコールジ（メタ）アクリレート、ビスフェノールＡのエチレンオキサイド（ＥＯ）付加物ジ（メタ）アクリレート、ＥＯ変性ペンタエリスリトールトリ（メタ）アクリレート、ＰＯ変性ペンタエリスリトールトリ（メタ）アクリレート、ＥＯ変性ペンタエリスリトールテトラ（メタ）アクリレート、ＰＯ変性ペンタエリスリトールテトラ（メタ）アクリレート、ＥＯ変性ジペンタエリスリトールテトラ（メタ）アクリレート、ＰＯ変性ジペンタエリスリトールテトラ（メタ）アクリレート、ＥＯ変性トリメチロールプロパントリ（メタ）アクリレート、ＰＯ変性トリメチロールプロパントリ（メタ）アクリレート、ＥＯ変性テトラメチロールメタンテトラ（メタ）アクリレート、ＰＯ変性テトラメチロールメタンテトラ（メタ）アクリレート、ペンタエリスリトールトリ（メタ）アクリレート、ペンタエリスリトールテトラ（メタ）アクリレート、ジペンタエリスリトールテトラ（メタ）アクリレート、トリメチロールプロパントリ（メタ）アクリレート、テトラメチロールメタンテトラ（メタ）アクリレート、トリメチロールエタントリ（メタ）アクリレート、トリメチロールプロパントリ（メタ）アクリレート、ビス（４−（メタ）アクリロキシポリエトキシフェニル）プロパン、ジアリルフタレート、トリアリルトリメリテート、１，６−ヘキサンジオールジ（メタ）アクリレート、１，９−ノナンジオールジ（メタ）アクリレート、１，１０−デカンジオールジ（メタ）アクリレート、ヒドロキシピバリン酸ネオペンチルグリコールジ（メタ）アクリレート、テトラメチロールメタントリ（メタ）アクリレート、ジメチロールトリシクロデカンジ（メタ）アクリレート、変性グリセリントリ（メタ）アクリレート、ビスフェノールＡジグリシジルエーテル（メタ）アクリル酸付加物、変性ビスフェノールＡジ（メタ）アクリレート、カプロラクトン変性ジペンタエリスリトールヘキサ（メタ）アクリレート、ジペンタエリスリトールヘキサ（メタ）アクリレート、ペンタエリスリトールトリ（メタ）アクリレートトリレンジイソシアネートウレタンプレポリマー、ペンタエリスリトールトリ（メタ）アクリレートヘキサメチレンジイソシアネートウレタンプレポリマー、ジトリメチロールプロパンテトラ（メタ）アクリレート、ペンタエリスリトールトリ（メタ）アクリレートヘキサメチレンジイソシアネートウレタンプレポリマーが挙げられる。さらに具体的には、山下晋三編「架橋剤ハンドブック」（１９８１年、大成社）；加藤清視編「ＵＶ・ＥＢ硬化ハンドブック（原料編）」（１９８５年、高分子刊行会）；ラドテック研究会編「ＵＶ・ＥＢ硬化技術の応用と市場」７９頁（１９８９年、シーエムシー社）；滝山栄一郎著「ポリエステル樹脂ハンドブック」（１９８８年、（株）日刊工業新聞社）等に記載の市販品若しくは業界で公知のラジカル重合性乃至架橋性のモノマー、オリゴマー及びポリマーを用いることができる。
これらの中でも、多官能ラジカル重合性モノマーとしては、以下のものを好ましく例示できる。
【００５０】
２官能ラジカル重合性モノマーとしては、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート、エトキシ化ネオペンチルグリコールジアクリレート、プロポキシ化ネオペンチルグリコールジアクリレートが好ましく例示できる。
さらに、ラジカル重合性化合物として、ビニルエーテル化合物を用いることも好ましい。
上述したラジカル重合性化合物として列挙されているモノマーは、反応性が高く、粘度が低く、また、支持体への密着性に優れる。
【００５１】
＜カチオン重合性化合物＞
カチオン重合性化合物としては、硬化性及び耐擦過性の観点から、オキセタン環含有化合物及びオキシラン環含有化合物が好適であり、オキセタン環含有化合物及びオキシラン環含有化合物の両方を含有する態様がより好ましい。
ここで、オキシラン環含有化合物（以下、「オキシラン化合物」ともいう。）とは、分子内に、少なくとも１つのオキシラン環（オキシラニル基、エポキシ基）を含む化合物であり、具体的にはエポキシ樹脂として通常用いられているものの中から適宜選択することができ、例えば、従来公知の芳香族エポキシ樹脂、脂環族エポキシ樹脂、脂肪族エポキシ樹脂が挙げられる。モノマー、オリゴマー及びポリマーのいずれであってもよい。
【００５２】
また、オキセタン環含有化合物（以下、「オキセタン化合物」ともいう。）とは、分子内に少なくとも１つのオキセタン環（オキセタニル基）を含む化合物である。
前記第１のインクにカチオン重合性化合物を使用する場合、前記第１のインクは、（ｂ−１）重合性化合物の総質量のうち、単官能カチオン重合性化合物が６５〜９５質量％であることが好ましく、６５〜８５質量％であることがより好ましく、６５〜７５質量％であることがさらに好ましい。上記範囲であると、得られる画像の柔軟性に優れる。
【００５３】
前記第２のインクにカチオン重合性化合物を使用する場合、前記第２のインクは、（ｂ−２）重合性化合物の総質量のうち、多官能カチオン重合性化合物が５０〜９０質量％であることが好ましく、５２〜７５質量％であることがより好ましく、５５〜６５質量％であることがさらに好ましい。上記範囲であると、得られる画像の耐傷性及び耐溶剤性に優れる。
【００５４】
また、カチオン重合性化合物は、単官能であっても、多官能であってもよい。
単官能カチオン重合性化合物としては、単官能オキシラン化合物、及び／又は、単官能オキセタン化合物であることが好ましい。
多官能カチオン重合性化合物としては、２官能カチオン重合性化合物であることが好ましい。また、多官能ラジカル重合性化合物としては、多官能オキシラン化合物、及び／又は、多官能オキセタン化合物であることが好ましく、多官能オキシラン化合物と多官能オキセタン化合物とを併用することがより好ましい。
【００５５】
前記第１のインクにカチオン重合性化合物を使用する場合、前記第１のインクは、第１のインクの総質量のうち、単官能カチオン重合性化合物が４０〜９５質量％であることが好ましく、４５〜８０質量％であることがより好ましく、４５〜６５質量％であることがさらに好ましい。上記範囲であると、得られる画像の柔軟性に優れる。
前記第２のインクにカチオン重合性化合物を使用する場合、前記第２のインクは、第２のインクの総質量のうち、多官能カチオン重合性化合物が３５〜９０質量％であることが好ましく、３８〜７５質量％であることがより好ましく、４０〜６０質量％であることがさらに好ましい。上記範囲であると、得られる画像の耐傷性及び耐溶剤性に優れる。
【００５６】
以下、単官能カチオン重合性化合物、及び、多官能カチオン重合性化合物について詳細に説明する。
カチオン重合性化合物としては、例えば、特開平６−９７１４号、特開２００１−３１８９２号、同２００１−４００６８号、同２００１−５５５０７号、同２００１−３１０９３８号、同２００１−３１０９３７号、同２００１−２２０５２６号などの各公報に記載されているエポキシ化合物、ビニルエーテル化合物、オキセタン化合物などが挙げられる。
【００５７】
単官能エポキシ化合物の例としては、例えば、フェニルグリシジルエーテル、ｐ−ｔｅｒｔ−ブチルフェニルグリシジルエーテル、ブチルグリシジルエーテル、２−エチルヘキシルグリシジルエーテル、アリルグリシジルエーテル、１，２−ブチレンオキサイド、１，３−ブタジエンモノオキサイド、１，２−エポキシドデカン、エピクロロヒドリン、１，２−エポキシデカン、スチレンオキサイド、シクロヘキセンオキサイド、３−メタクリロイルオキシメチルシクロヘキセンオキサイド、３−アクリロイルオキシメチルシクロヘキセンオキサイド、３−ビニルシクロヘキセンオキサイド等が挙げられる。
【００５８】
また、多官能エポキシ化合物の例としては、例えば、ビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、エポキシノボラック樹脂、水添ビスフェノールＡジグリシジルエーテル、水添ビスフェノールＦジグリシジルエーテル、水添ビスフェノールＳジグリシジルエーテル、３，４−エポキシシクロヘキシルメチル−３’，４’−エポキシシクロヘキサンカルボキシレート、２−（３，４−エポキシシクロヘキシル）−７，８−エポキシ−１，３−ジオキサスピロ［５．５］ウンデカン、ビス（３，４−エポキシシクロヘキシルメチル）アジペート、ビニルシクロヘキセンオキサイド、４−ビニルエポキシシクロヘキサン、ビス（３，４−エポキシ−６−メチルシクロヘキシルメチル）アジペート、３，４−エポキシ−６−メチルシクロヘキシル−３’，４’−エポキシ−６’−メチルシクロヘキサンカルボキシレート、メチレンビス（３，４−エポキシシクロヘキサン）、ジシクロペンタジエンジエポキサイド、エチレングリコールのジ（３，４−エポキシシクロヘキシルメチル）エーテル、エチレンビス（３，４−エポキシシクロヘキサンカルボキシレート）、エポキシヘキサヒドロフタル酸ジオクチル、エポキシヘキサヒドロフタル酸ジ−２−エチルヘキシル、１，４−ブタンジオールジグリシジルエーテル、１，６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類、１，１３−テトラデカジエンジオキサイド、リモネンジオキサイド、１，２，７，８−ジエポキシオクタン、１，２，５，６−ジエポキシシクロオクタン等が挙げられる。
【００５９】
これらのエポキシ化合物のなかでも、芳香族エポキシド及び脂環式エポキシドが、硬化速度に優れるという観点から好ましく、特に脂環式エポキシドが好ましい。
ビニルエーテル化合物としては、ジ又はトリビニルエーテル化合物が、硬化性、支持体との密着性、形成された画像の表面硬度などの観点から好ましく、特にジビニルエーテル化合物が好ましい。
【００６０】
オキセタン化合物としては、特開２００１−２２０５２６号、同２００１−３１０９３７号、同２００３−３４１２１７号の各公報に記載されているような、公知のオキセタン化合物を任意に選択して使用できる。
オキセタン化合物としては、その構造内にオキセタン環を１〜４個有する化合物が好ましい。このような化合物を使用することで、インクジェット記録用液体の粘度をハンドリング性の良好な範囲に維持することが容易となり、また、硬化後のインクの支持体との高い密着性を得ることができる。
【００６１】
単官能オキセタン化合物の例としては、例えば、３−エチル−３−ヒドロキシメチルオキセタン、３−（メタ）アリルオキシメチル−３−エチルオキセタン、（３−エチル−３−オキセタニルメトキシ）メチルベンゼン、４−フルオロ−［１−（３−エチル−３−オキセタニルメトキシ）メチル］ベンゼン、４−メトキシ−［１−（３−エチル−３−オキセタニルメトキシ）メチル］ベンゼン、［１−（３−エチル−３−オキセタニルメトキシ）エチル］フェニルエーテル、イソブトキシメチル（３−エチル−３−オキセタニルメチル）エーテル、イソボルニルオキシエチル（３−エチル−３−オキセタニルメチル）エーテル、イソボルニル（３−エチル−３−オキセタニルメチル）エーテル、２−エチルヘキシル（３−エチル−３−オキセタニルメチル）エーテル、エチルジエチレングリコール（３−エチル−３−オキセタニルメチル）エーテル、ジシクロペンタジエン（３−エチル−３−オキセタニルメチル）エーテル、ジシクロペンテニルオキシエチル（３−エチル−３−オキセタニルメチル）エーテル、ジシクロペンテニル（３−エチル−３−オキセタニルメチル）エーテル、テトラヒドロフルフリル（３−エチル−３−オキセタニルメチル）エーテル、テトラブロモフェニル（３−エチル−３−オキセタニルメチル）エーテル、２−テトラブロモフェノキシエチル（３−エチル−３−オキセタニルメチル）エーテル、トリブロモフェニル（３−エチル−３−オキセタニルメチル）エーテル、２−トリブロモフェノキシエチル（３−エチル−３−オキセタニルメチル）エーテル、２−ヒドロキシエチル（３−エチル−３−オキセタニルメチル）エーテル、２−ヒドロキシプロピル（３−エチル−３−オキセタニルメチル）エーテル、ブトキシエチル（３−エチル−３−オキセタニルメチル）エーテル、ペンタクロロフェニル（３−エチル−３−オキセタニルメチル）エーテル、ペンタブロモフェニル（３−エチル−３−オキセタニルメチル）エーテル、ボルニル（３−エチル−３−オキセタニルメチル）エーテル等が挙げられる。
【００６２】
多官能オキセタン化合物の例としては、例えば、３，７−ビス（３−オキセタニル）−５−オキサノナン、３，３’−（１，３−（２−メチレニル）プロパンジイルビス（オキシメチレン））ビス（３−エチルオキセタン）、１，４−ビス［（３−エチル−３−オキセタニルメトキシ）メチル］ベンゼン、１，２−ビス［（３−エチル−３−オキセタニルメトキシ）メチル］エタン、１，３−ビス［（３−エチル−３−オキセタニルメトキシ）メチル］プロパン、エチレングリコールビス（３−エチル−３−オキセタニルメチル）エーテル、ジシクロペンテニルビス（３−エチル−３−オキセタニルメチル）エーテル、トリエチレングリコールビス（３−エチル−３−オキセタニルメチル）エーテル、テトラエチレングリコールビス（３−エチル−３−オキセタニルメチル）エーテル、トリシクロデカンジイルジメチレン（３−エチル−３−オキセタニルメチル）エーテル、トリメチロールプロパントリス（３−エチル−３−オキセタニルメチル）エーテル、１，４−ビス（３−エチル−３−オキセタニルメトキシ）ブタン、１，６−ビス（３−エチル−３−オキセタニルメトキシ）ヘキサン、ペンタエリスリトールトリス（３−エチル−３−オキセタニルメチル）エーテル、ペンタエリスリトールテトラキス（３−エチル−３−オキセタニルメチル）エーテル、ポリエチレングリコールビス（３−エチル−３−オキセタニルメチル）エーテル、ジペンタエリスリトールヘキサキス（３−エチル−３−オキセタニルメチル）エーテル、ジペンタエリスリトールペンタキス（３−エチル−３−オキセタニルメチル）エーテル、ジペンタエリスリトールテトラキス（３−エチル−３−オキセタニルメチル）エーテル、カプロラクトン変性ジペンタエリスリトールヘキサキス（３−エチル−３−オキセタニルメチル）エーテル、カプロラクトン変性ジペンタエリスリトールペンタキス（３−エチル−３−オキセタニルメチル）エーテル、ジトリメチロールプロパンテトラキス（３−エチル−３−オキセタニルメチル）エーテル、ＥＯ変性ビスフェノールＡビス（３−エチル−３−オキセタニルメチル）エーテル、ＰＯ変性ビスフェノールＡビス（３−エチル−３−オキセタニルメチル）エーテル、ＥＯ変性水添ビスフェノールＡビス（３−エチル−３−オキセタニルメチル）エーテル、ＰＯ変性水添ビスフェノールＡビス（３−エチル−３−オキセタニルメチル）エーテル、ＥＯ変性ビスフェノールＦ（３−エチル−３−オキセタニルメチル）エーテル等の多官能オキセタンが挙げられる。
【００６３】
なお、これらのカチオン重合性化合物は、１種のみを用いても、２種以上を併用してもよい。
また、インク中の重合性化合物の総質量は、インクの総質量に対し、５５〜９５質量％であることが好ましく、６０〜９０質量％であることがより好ましい。上記範囲内であると、硬化性に優れ、また、粘度が適度である。
また、重合性化合物の製造方法としては、特に制限はなく、公知の方法により合成することができる。また、入手可能な場合は、市販品を使用してもよい。
【００６４】
（ｃ）着色剤
インクには、形成された画像部の視認性を向上させるため着色剤を含有させることができる。
着色剤としては、特に制限はないが、耐候性に優れ、色再現性に富んだ顔料及び油溶性染料が好ましく、溶解性染料等の公知の着色剤から任意に選択して使用することができる。インクに好適に使用し得る着色剤は、活性放射線による硬化反応の感度を低下させないという観点からは、硬化反応である重合反応において重合禁止剤として機能しない化合物を選択することが好ましい。
顔料としては、特に限定されるわけではないが、例えばカラーインデックスに記載される下記の番号の有機又は無機顔料が使用できる。
【００６５】
赤又はマゼンタ顔料としては、Ｐｉｇｍｅｎｔ Ｒｅｄ ３，５，１９，２２，３１，３８，４２，４３，４８：１，４８：２，４８：３，４８：４，４８：５，４９：１，５３：１，５７：１，５７：２，５８：４，６３：１，８１，８１：１，８１：２，８１：３，８１：４，８８，１０４，１０８，１１２，１２２，１２３，１４４，１４６，１４９，１６６，１６８，１６９，１７０，１７７，１７８，１７９，１８４，１８５，２０８，２１６，２２６，２５７、Ｐｉｇｍｅｎｔ Ｖｉｏｌｅｔ ３，１９，２３，２９，３０，３７，５０，８８、Ｐｉｇｍｅｎｔ Ｏｒａｎｇｅ １３，１６，２０，３６、
青又はシアン顔料としては、Ｐｉｇｍｅｎｔ Ｂｌｕｅ １，１５，１５：１，１５：２，１５：３，１５：４，１５：６，１６，１７−１，２２，２７，２８，２９，３６，６０、
緑顔料としては、Ｐｉｇｍｅｎｔ Ｇｒｅｅｎ ７，２６，３６，５０、
黄顔料としては、Ｐｉｇｍｅｎｔ Ｙｅｌｌｏｗ １，３，１２，１３，１４，１７，３４，３５，３７，５５，７４，８１，８３，９３，９４，９５，９７，１０８，１０９，１１０，１２０，１３７，１３８，１３９，１５３，１５４，１５５，１５７，１６６，１６７，１６８，１８０，１８５，１９３、
黒顔料としては、Ｐｉｇｍｅｎｔ Ｂｌａｃｋ ７，２８，２６、
白色顔料としては、Ｐｉｇｍｅｎｔ Ｗｈｉｔｅ ６，１８，２１
などが目的に応じて使用できる。
【００６６】
また、着色剤は、インク又はインクジェット記録用インクに添加された後、適度に当該インク内で分散することが好ましい。着色剤の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。
着色剤は、インクの調製に際して、各成分とともに直接添加により配合してもよいが、分散性向上のため、あらかじめ溶剤又はラジカル重合性化合物のような分散媒体に添加し、均一分散或いは溶解させた後、配合することもできる。
【００６７】
（ｄ）分散剤
インクは、顔料をインク中に安定に分散させるため、分散剤を含有することが好ましい。
分散剤としては、高分子分散剤が好ましい。なお、「高分子分散剤」とは、質量平均分子量が１，０００以上の分散剤を意味する。
【００６８】
高分子分散剤としては、ＤｉｓｐｅｒＢＹＫ−１０１、ＤｉｓｐｅｒＢＹＫ−１０２、ＤｉｓｐｅｒＢＹＫ−１０３、ＤｉｓｐｅｒＢＹＫ−１０６、ＤｉｓｐｅｒＢＹＫ−１１１、ＤｉｓｐｅｒＢＹＫ−１６１、ＤｉｓｐｅｒＢＹＫ−１６２、ＤｉｓｐｅｒＢＹＫ−１６３、ＤｉｓｐｅｒＢＹＫ−１６４、ＤｉｓｐｅｒＢＹＫ−１６６、ＤｉｓｐｅｒＢＹＫ−１６７、ＤｉｓｐｅｒＢＹＫ−１６８、ＤｉｓｐｅｒＢＹＫ−１７０、ＤｉｓｐｅｒＢＹＫ−１７１、ＤｉｓｐｅｒＢＹＫ−１７４、ＤｉｓｐｅｒＢＹＫ−１８２（以上ＢＹＫ Ｃｈｅｍｉｅ社製）、ＥＦＫＡ４０１０、ＥＦＫＡ４０４６、ＥＦＫＡ４０８０、ＥＦＫＡ５０１０、ＥＦＫＡ５２０７、ＥＦＫＡ５２４４、ＥＦＫＡ６７４５、ＥＦＫＡ６７５０、ＥＦＫＡ７４１４、ＥＦＫＡ７４５、ＥＦＫＡ７４６２、ＥＦＫＡ７５００、ＥＦＫＡ７５７０、ＥＦＫＡ７５７５、ＥＦＫＡ７５８０（以上エフカアディティブ社製）、ディスパースエイド６、ディスパースエイド８、ディスパースエイド１５、ディスパースエイド９１００（サンノプコ（株）製）等の高分子分散剤；ソルスパース（Ｓｏｌｓｐｅｒｓｅ）３０００，５０００，９０００，１２０００，１３２４０，１３９４０，１７０００，２２０００，２４０００，２６０００，２８０００，３２０００，３６０００，３９０００，４１０００，７１０００などの各種ソルスパース分散剤（アビシア社製）；アデカプルロニックＬ３１，Ｆ３８，Ｌ４２，Ｌ４４，Ｌ６１，Ｌ６４，Ｆ６８，Ｌ７２，Ｐ９５，Ｆ７７，Ｐ８４，Ｆ８７、Ｐ９４，Ｌ１０１，Ｐ１０３，Ｆ１０８，Ｌ１２１，Ｐ−１２３（（株）ＡＤＥＫＡ製）及びイソネットＳ−２０（三洋化成工業（株）製）、楠本化成（株）製「ディスパロン ＫＳ−８６０，８７３ＳＮ，８７４（高分子分散剤）、＃２１５０（脂肪族多価カルボン酸）、＃７００４（ポリエーテルエステル型）」が挙げられる。
インク中における分散剤の含有量は使用目的により適宜選択されるが、インク全体の質量に対し、それぞれ０．０５〜１５質量％であることが好ましい。
【００６９】
（ｅ）その他の成分
インクには、必要に応じて、前記成分以外の他の成分を添加することができる。
その他の成分としては、例えば、増感剤、共増感剤、界面活性剤、紫外線吸収剤、酸化防止剤、褪色防止剤、導電性塩類、溶剤、高分子化合物、塩基性化合物等が挙げられる。
この他にも、必要に応じて、例えば、レベリング添加剤、マット剤、膜物性を調整するためのワックス類、ポリオレフィンやＰＥＴ等の支持体への密着性を改善するために、重合を阻害しないタッキファイヤーなどを含有させることができる。
【００７０】
タッキファイヤーとしては、具体的には、特開２００１−４９２００号公報の５〜６ｐに記載されている高分子量の粘着性ポリマー（例えば、（メタ）アクリル酸と炭素数１〜２０のアルキル基を有するアルコールとのエステル、（メタ）アクリル酸と炭素数３〜１４の脂環族アルコールとのエステル、（メタ）アクリル酸と炭素数６〜１４の芳香族アルコールとのエステルからなる共重合物）や、重合性不飽和結合を有する低分子量粘着付与性樹脂などが例示できる。
【００７１】
次に、印刷物１の製造に用いる印刷装置について説明する。
［印刷装置］
図２に示すように、印刷装置（印刷物製造装置）１は、基材３０上に放射線硬化型インクを吐出した上で、吐出した放射線硬化型インクに放射線照射を行って該放射線硬化型インクを硬化させ、基材３０上に文字・数字や各種の絵柄などを描画するものである。
【００７２】
この印刷装置１ａは、基材３０を載置する基台２と、基台２上の基材３０を図２中のＸ方向に搬送する搬送装置３と、放射線硬化型インクを吐出する液滴吐出ヘッド（図示せず）と、該液滴吐出ヘッドを複数備えてなるキャリッジ４と、このキャリッジ４を、Ｘ方向と直交するＹ方向に移動させる送り装置５と、を具備して構成されている。なお、本実施形態では、搬送装置３及び送り装置５により、基材３０とキャリッジ４とを、Ｘ方向及びＹ方向にそれぞれ相対移動させる移動装置が構成されている。
【００７３】
搬送装置３は、基台２上に設けられたワークステージ６及びステージ移動装置７を備えて構成されたものである。ワークステージ６は、ステージ移動装置７によって基台２上をＸ方向に移動可能に設けられたもので、製造工程において印刷装置１ａの上流側に配置された搬送装置（図示せず）から搬送される基材３０を、例えば真空吸着機構によってＸＹ平面上に保持するものである。ステージ移動装置７は、ボールネジまたはリニアガイド等の軸受け機構を備えたもので、制御装置８から入力される、ワークステージ６のＸ座標を示すステージ位置制御信号に基づいて、ワークステージ６をＸ方向に移動させるよう構成されたものである。
図３及び図４に示すように、キャリッジ４は、送り装置５に移動可能に取り付けられた矩形板状のもので、底面４ａ側に複数（本実施形態では１０個）の液滴吐出ヘッド（成膜装置）９を、Ｙ方向に沿って配列させた状態で保持したものである。
【００７４】
これら複数の液滴吐出ヘッド９（９Ｙ、９Ｃ、９Ｍ、９Ｋ、９Ｗ）は、後述するように多数（複数）のノズルを備えたもので、制御装置８から入力される描画データや駆動制御信号に基づいて、放射線硬化型インクの液滴を吐出するものである。また、これら液滴吐出ヘッド９（９Ｙ、９Ｃ、９Ｍ、９Ｋ、９Ｗ）は、Ｙ（イエロー）、Ｃ（シアン）、Ｍ（マゼンタ）、Ｋ（黒）に対応した放射線硬化型インク、および透明色または白色（Ｗ）の放射線硬化型インクをそれぞれ吐出するものであり、それぞれの液滴吐出ヘッド９には、図２に示すようにキャリッジ４を介してチューブ（配管）１０が連結されている。これら１０個の液滴吐出ヘッド９のうち、図３中左側の５個の液滴吐出ヘッド９を第１のインクの液滴の吐出用とし、図３中右側の５個の液滴吐出ヘッド９を第２のインクの液滴の吐出用とする。なお、印刷物１の製造においては、第１のインクを使用し、第２のインクは使用しないので、図３中左側の５個の液滴吐出ヘッド９を用いるが、さらに、図３中右側の５個の液滴吐出ヘッド９を用いて、第２のインクの液滴を吐出して印刷層を形成することもできる。
Ｙ（イエロー）に対応する液滴吐出ヘッド９Ｙには、チューブ１０を介してＹ（イエロー）用の放射線硬化型インクを充填・貯蔵した第１タンク１１Ｙが接続されており、これによって液滴吐出ヘッド９Ｙには、この第１タンク１１ＹからＹ（イエロー）用の放射線硬化型インクが供給されるようになっている。
【００７５】
同様に、Ｃ（シアン）に対応する液滴吐出ヘッド９ＣにはＣ（シアン）用の放射線硬化型インクを充填した第２タンク１１Ｃ、Ｍ（マゼンタ）に対応する液滴吐出ヘッド９ＭにはＭ（マゼンタ）用の放射線硬化型インクを充填した第３タンク１１Ｍ、Ｋ（黒）に対応する液滴吐出ヘッド９ＫにはＫ（黒）用の放射線硬化型インクを充填した第４タンク１１Ｋ、Ｗ（透明または白、ここでは透明とする）に対応する液滴吐出ヘッド９ＷにはＷ（透明）用の放射線硬化型インクを充填した第５タンク１１Ｗ、がそれぞれ接続されている。このような構成によって各液滴吐出ヘッド９には、対応する放射線硬化型インクが供給されるようになっている。
【００７６】
これら液滴吐出ヘッド９Ｙ、９Ｃ、９Ｍ、９Ｋ、９Ｗ、チューブ（配管）１０、タンク１１Ｙ、１１Ｃ、１１Ｍ、１１Ｋ、１１Ｗには、各色（Ｙ、Ｃ、Ｍ、Ｋ、Ｗ）の系それぞれに、ヒーター等の加熱手段（図示せず）が設けられている。すなわち、それぞれの色の系では、液滴吐出ヘッド９、チューブ１０、タンク１１のうちの少なくとも一つに、放射線硬化型インクの粘度を低下させてその流動性を高める加熱手段が設けられており、これによって放射線硬化型インクは、液滴吐出ヘッド９からの吐出性が良好になるように調整されている。
ここで、放射線硬化型インクは、前述したように、例えば紫外線硬化型インクなど、所定波長の放射線を受けて硬化するタイプのものである。なお、放射線硬化型インクは、通常はその成分（配合）等によって吸収する放射線（紫外線）の波長域等が異なることから、硬化する波長の最適値、すなわち最適硬化波長も、インク毎に異なっている。
【００７７】
図５は、液滴吐出ヘッド９の概略構成図である。図５（ａ）は液滴吐出ヘッド９をワークステージ６側から見た平面図、図５（ｂ）は液滴吐出ヘッド９の部分斜視図、図５（ｃ）は液滴吐出ヘッド９の１ノズル分の部分断面図である。
図５（ａ）に示すように、液滴吐出ヘッド９は、複数（例えば１８０個）のノズルＮをＹ方向と交差する方向、本実施形態ではＸ方向に配列しており、これら複数のノズルＮによってノズル列ＮＡを形成している。なお、図では１列分のノズルを示したが、液滴吐出ヘッド９に設けるノズル数及びノズル列数は任意に変更可能であり、例えばＸ方向に配列したノズル列ＮＡをＹ方向に複数列設けてもよい。
【００７８】
また、図５（ｂ）に示すように、チューブ１０と連結される材料供給孔２０ａが設けられた振動板２０と、ノズルＮが設けられたノズルプレート２１と、振動板２０とノズルプレート２１との間に設けられたリザーバー（液溜まり）２２と、複数の隔壁２３と、複数のキャビティー（液室）２４とを備えて構成されている。ノズルプレート２１の表面（底面）は、複数のノズルＮを形成したノズル面２１ａとなっている。振動板２０上には、各ノズルＮに対応して圧電素子（駆動素子）ＰＺが配置されている。圧電素子ＰＺは、例えばピエゾ素子からなっている。
【００７９】
リザーバー２２には、材料供給孔２０ａを介して供給される放射線硬化型インクが充填されるようになっている。キャビティー２４は、振動板２０と、ノズルプレート２１と、１対の隔壁２３とによって囲まれるようにして形成されおり、各ノズルＮに対して１対１に対応して設けられている。また、各キャビティー２４には、一対の隔壁２３の間に設けられた供給口２４ａを介して、リザーバー２２から放射線硬化型インクが導入されるようになっている。
【００８０】
また、図５（ｃ）に示すように、圧電素子ＰＺは、圧電材料２５を一対の電極２６で挟持したもので、一対の電極２６に駆動信号が印加されることにより、圧電材料２５が収縮するように構成されたものである。したがって、このような圧電素子ＰＺが配置されている振動板２０は、圧電素子ＰＺと一体になって同時に外側（キャビティー２４の反対側）へ撓曲するようになっており、これによってキャビティー２４の容積が増大するようになっている。
【００８１】
よって、キャビティー２４内に増大した容積分に相当する放射線硬化型インクが、液溜まり２２から供給口２４ａを介して流入する。また、このような状態から圧電素子ＰＺへの駆動信号の印加が停止すると、圧電素子ＰＺと振動板２０とは共に元の形状に戻り、キャビティー２４も元の容積に戻る。これにより、キャビティー２４内の放射線硬化型インクの圧力が上昇し、ノズルＮから基材３０に向けて放射線硬化型インクの液滴Ｌが吐出されるようになっている。
【００８２】
なお、このような構成からなる液滴吐出ヘッド９は、そのノズルプレート２１の底面、すなわちノズルＮの形成面（ノズル面）ＮＳが、図３に示すようにキャリッジ４の底面４ａより下側となるように、該底面４ａから突出して配置されている。
また、キャリッジ４には、図３及び図４に示すように、配列する複数（図では１０個）の液滴吐出ヘッド９を挟んで両側に放射線照射手段１２が隣り合って配置されている。すなわち、放射線照射手段１２は、Ｙ方向に配列された液滴吐出ヘッド９の配列方向に沿って、その両側にそれぞれ配置されている。
【００８３】
これら放射線照射手段１２は、放射線硬化型インクを硬化させるためのもので、本実施形態では多数のＬＥＤ（発光ダイオード）からなっている。ただし、本発明では、放射線照射手段１２は、放射線硬化型インクの重合を促進する波長の放射線を射出可能であればＬＥＤに限定されることなく、これ以外にも例えばレーザーダイオード（ＬＤ）や、さらには水銀灯ランプ、メタルハライドランプ、キセノンランプ、エキシマランプ等を放射線照射手段１２として用いることができる。例えば、放射線硬化型インクとして紫外線硬化型のインクを用いる場合には、紫外線を射出する各種光源を用いることができる。
【００８４】
本実施形態のＬＥＤからなる放射線照射手段１２は、照射する放射線が、液滴吐出ヘッド９が吐出する放射線硬化型インクの、最適硬化波長を含む波長帯域を有する放射線となっている。つまり、前述したように各放射線硬化型インクは、その成分（配合）等によって最適硬化波長が異なることが想定されるが、上述のような放射線を照射することにより、各放射線硬化型インクの最適硬化波長を有した放射線を照射するようになっている。
【００８５】
図２に示すように、キャリッジ４を移動させる送り装置５は、例えば基台２を跨ぐ橋梁構造をしたもので、Ｙ方向及びＸＹ平面に直交するＺ方向に対して、ボールネジまたはリニアガイド等の軸受け機構を備えたものである。このような構成のもとに送り装置５は、制御装置８から入力される、キャリッジ４のＹ座標及びＺ座標を示すキャリッジ位置制御信号に基づいて、キャリッジ４をＹ方向に移動させるとともに、Ｚ方向にも移動させるようになっている。
【００８６】
制御装置８は、ステージ移動装置７にステージ位置制御信号を出力し、送り装置５にキャリッジ位置制御信号を出力し、さらには液滴吐出ヘッド９の駆動回路基板（図示せず）に描画データ及び駆動制御信号を出力するものである。これによって制御装置８は、基材３０とキャリッジ４とを相対移動させるべく、ワークステージ６の移動による基材３０の位置決め動作、及びキャリッジ４の移動による液滴吐出ヘッド９の位置決め動作の同期制御を行い、さらに液滴吐出ヘッド９に液滴吐出動作を行わせることにより、基材３０上の所定の位置に放射線硬化型インクの液滴を配するようになっている。また、この制御装置８は、液滴吐出ヘッド９に液滴吐出動作を行わせるのとは別に、放射線照射手段１２に放射線照射動作を行わせるようにもなっている。
印刷装置１ａは、以上のような構成となっている。
【００８７】
次に、印刷物１について説明する。
図１および図２に示すように、印刷物１は、基材３０と、基材３０上に直接または間接的に設けられた遮光層３１および遮光補正層３２とを有している。
本実施形態では、印刷物１は、基材３０と反対側、すなわち遮光層３１側から視認されるよう構成されており、印刷物１は、基材３０と、基材３０の片面側に設けられた遮光層３１と、その印刷物１を視認する方向から見て、基材３０の裏面側に設けられた遮光性を有する遮光補正層３２とを備えている。すなわち、印刷物１を視認する方向から見て、基材３０の表面側に遮光層３０が設けられ、基材３０の裏面側に遮光補正層３２が設けられている。
【００８８】
また、印刷物１は、変形加工されて延伸する変形部４１を有しており、遮光補正層３２は、その変形部４１を含む領域に設けられている。
前記遮光補正層３２を設けることにより、遮光層３１全体の厚さを厚くすることなく、かつ、印刷物１を視認する方向から見て、表面に凹凸が形成されることなく、十分な遮光性を確保することができる。
【００８９】
すなわち、図１（ａ）に示す印刷物１に対し、変形加工を行い、図１（ｂ）に示す印刷物１を製造した場合、変形部４１が、例えば、２倍に延伸したとすると、遮光層３１および遮光補正層３２の厚さは、１／２となる。したがって、遮光補正層３２が設けられていない場合は、遮光性が不十分となるが、この印刷物１では、遮光補正層３２により、遮光層３１の遮光性の低下分を補うことができ、十分な遮光性を確保することができる。また、遮光補正層３２は、印刷物１を視認する方向から見て、基材３０の裏面側に設けられているので、表面に凹凸のない印刷物１を実現することができる。
【００９０】
また、遮光層３１の色は、特に限定されないが、黒色が好ましい。また、印刷物１を視認する方向から見て、遮光補正層３２が遮光層３１の裏面側に位置しているので、その遮光補正層３２の色は、特に限定されない。これにより、遮光補正層３２の色を遮光層３１と同一にする必要がなく、設計の自由度を広くすることができる。但し、遮光補正層３２の色は、黒色が好ましい。
また、前述したように、遮光層３１の形成に用いる遮光層形成用のインクと、遮光補正層３２の形成に用いる遮光補正層形成用のインクとしては、それぞれ、第１のインクを用い、その遮光層形成用のインクと、遮光補正層形成用のインクとは、同一であってもよく、また、異なっていてもよい。
【００９１】
遮光補正層形成用のインクを遮光層形成用のインクと異なるものを用いる場合は、形成された遮光補正層３２が補強機能を有することが好ましい。例えば、遮光補正層３２は、図１（ｂ）に示すように、印刷物１を曲げたときでも、遮光性を十分に保持できるものが好ましい。すなわち、遮光補正層３２は、遮光層３１よりも弾性率、粘弾性率が高いことが好ましい。
基材３０の構成材料としては、変形加工を行うことができるものであれば、特に限定されず、例えば、各種樹脂等を用いることができる。
【００９２】
また、樹脂材料としては、特に限定されず、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）等、またはこれらを主とする共重合体、ブレンド体、ポリマーアロイ等が挙げられ、これらのうちの１種または２種以上を組み合わせて（例えば２層以上の積層体として）用いることができる。
【００９３】
本実施形態では、例えば、遮光層３１に、その遮光層３１を非形成としてなる所定パターン設け、印刷物１を視認する方向と反対側にバックライト等を設け、前記所定パターンを視認するような構成とする。このため、前記基材３０の構成材料として、透明なものを用いる。
また、図１（ａ）に示す加工前の印刷物１は、変形加工されて延伸する変形部４１を有している。すなわち、図１（ｂ）に示す加工後の印刷物１は、変形加工がなされて延伸した変形部４１を有している。この、図１（ａ）に示す加工前の印刷物１と、図１（ｂ）に示す加工後の印刷物１とのいずれも、本発明の印刷物に含まれる。
【００９４】
前記変形加工としては、例えば、絞り加工、曲げ加工等のように一部を延伸する加工等が挙げられる。図示の構成では、印刷物１は、絞り加工により、曲げられ、延伸している。
前記遮光層３１および遮光補正層３２は、それぞれ、印刷により形成されたものである。本実施形態では、遮光層３１および遮光補正層３２は、それぞれ、印刷装置１ａを用いて、インクジェット法によりインクを付与（塗布）して形成されたものである。すなわち、遮光層３１は、第１のインクである遮光層形成用のインクをインクジェット方式でノズルＮから液滴として吐出して供給し、放射線を照射して硬化させたものである。また、遮光補正層３２は、第１のインクであるである遮光補正層形成用のインクをインクジェット方式でノズルＮから液滴として吐出して付与し、放射線を照射して硬化させたものである。
なお、印刷物１としては、特に限定されず、例えば、スピードメーター等の自動車の内装部品、電気製品の外装部品、お面、看板等が挙げられる。
【００９５】
次に、印刷物１の製造方法について説明する。
印刷物１の製造には、前記印刷装置１ａを用いる。
まず、図２に示すように、基材３０をワークステージ６上に載置する。
次いで、印刷装置１ａを作動させ、基材３０上の遮光層３１の形成領域に遮光層形成用のインクを吐出して付与し、放射線照射手段１２により、付与された遮光層形成用のインクに対し、放射線を照射し、硬化させ、遮光層３１を形成する。
【００９６】
次いで、基材を裏返し、その後、印刷装置１ａを作動させ、基材３０上の遮光補正層３２の形成領域に遮光補正層形成用のインクを吐出して付与し、放射線照射手段１２により、付与された遮光補正層形成用のインクに対し、放射線を照射し、硬化させ、遮光補正層３２を形成する。なお、遮光補正層３２を先に形成してもよいことは、言うまでもない。
次いで、印刷物１に対し、絞り加工を行ない、変形部４１を形成する。なお、この絞り加工は、加熱しつつ行う。
以上説明したように、この印刷物１によれば、遮光補正層３２を設けることにより、遮光層３１全体の厚さを厚くすることなく、かつ、印刷物１を視認する方向から見て、表面に凹凸が形成されることなく、十分な遮光性を確保することができる。
【００９７】
＜第２実施形態＞
図６は、本発明の印刷物の第２実施形態を示す断面図である。なお、以下では、図６中の左側を「左」、右側を「右」、上側を「上」、下側を「下」として説明を行う。
以下、第２実施形態について、前述した第１実施形態との相違点を中心に説明し、同様の事項については、その説明を省略する。
【００９８】
図６に示すように、第２実施形態の印刷物１では、印刷物１を視認する方向から見て、基材３０の裏面側に遮光層３１が設けられ、遮光層３１の裏面側に遮光補正層３２が設けられている。これにより、印刷物１を視認する方向から見て、遮光補正層３２が遮光層３１の裏面側に位置しているので、遮光補正層３２の色を遮光層３１と同一にする必要がなく、設計の自由度を広くすることができる。
また、遮光層３１と遮光補正層３２とが、基材３０に対して同じ側に位置している。これにより基材３０を引っ繰り返すことなく、遮光層３１と遮光補正層３２とを形成することができる。
【００９９】
＜第３実施形態＞
図７は、本発明の印刷物の第３実施形態を示す断面図である。なお、以下では、図７中の左側を「左」、右側を「右」、上側を「上」、下側を「下」として説明を行う。
以下、第３実施形態について、前述した第１実施形態との相違点を中心に説明し、同様の事項については、その説明を省略する。
【０１００】
図７に示すように、第３実施形態の印刷物１では、印刷物１を視認する方向から見て、基材３０の裏面側に遮光補正層３２が設けられ、印刷物１を視認する方向と反対方向から見て、遮光補正層３２を覆うように、遮光層３１が設けられている。また、遮光層３１と遮光補正層３２とが、基材３０に対して同じ側に位置している。これにより基材３０を引っ繰り返すことなく、遮光層３１と遮光補正層３２とを形成することができる。
【０１０１】
以上、本発明の印刷物および印刷物の製造方法を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
また、本発明は、前記各実施形態のうちの、任意の２以上の構成（特徴）を組み合わせたものであってもよい。
【符号の説明】
【０１０２】
１…印刷物  １ａ…印刷装置（印刷物製造装置）  ２…基台  ３…搬送装置  ４…キャリッジ  ４ａ…底面  ５…送り装置  ６…ワークステージ  ７…ステージ移動装置  ８…制御装置  ９、９Ｙ、９Ｃ、９Ｍ、９Ｋ、９Ｗ…液滴吐出ヘッド（成膜装置）  １０…チューブ  １１Ｙ…第１タンク  １１Ｃ…第２タンク  １１Ｍ…第３タンク  １１Ｋ…第４タンク  １１Ｗ…第５タンク  １２…放射線照射手段  ２０…振動板  ２０ａ…材料供給孔  ２１…ノズルプレート  ２１ａ…ノズル面  ２２…リザーバー  ２３…隔壁  ２４…キャビティー  ２４ａ…供給口  ２５…圧電材料  ２６…電極  ３０…基材  ３１…遮光層  ３２…遮光補正層  ４１…変形部
【図１】
0005834434.tif 000002
【図２】
0005834434.tif 000003
【図３】
0005834434.tif 000004
【図４】
0005834434.tif 000005
【図５】
0005834434.tif 000006
【図６】
0005834434.tif 000007
【図７】
0005834434.tif 000008